(57)【要約】【課題】近年の印刷の高速化における、紙剥けの問題解決に優れた低級紙印刷用浸透乾燥型オフセット印刷インキ用ワニス、及び該ワニスを用いたインキを提供。【解決手段】ワニス中のロジン変性フェノール樹脂の分子量を、オフセット印刷インキ用ワニスとして従来使われていなかった高分子量、すなわち、７０００００〜１２０００００という高分子量で、且つ、該ワニスの炭素数１５の脂肪族炭化水素溶剤に対する２５℃での溶解性が、１０〜３５重量％の溶液で濁りを生じないロジン変性フェノール樹脂を使用したワニスをオフセット印刷インキ用組成物として使用することによって、特に高速印刷時において、紙剥けの問題解決に優れた印刷適性を満足し得ることができる浸透乾燥型オフセット印刷インキ。【選択図】なし【特許請求の範囲】
【請求項１】
重量平均分子量が７０００００〜１２０００００であるロジン変性フェノール樹脂を用いたワニスで、該ワニスの炭素数１５の脂肪族炭化水素溶剤における２５℃での溶解性が１０〜３５重量％であることを特徴とする浸透乾燥型オフセットインキ用ワニス。
【請求項２】
請求項１記載のワニスに用いられる溶剤が、植物油のみで構成されていることを特徴とする請求項１記載の浸透乾燥型オフセットインキ用ワニス。
【請求項３】
請求項１または２記載のワニスに用いられる溶剤が、再生植物油を含有していることを特徴とする請求項１記載の浸透乾燥型オフセットインキ用ワニス。
【請求項４】
請求項１乃至３何れか記載の浸透乾燥型オフセットインキ用ワニスを２０重量％以上含有することを特徴とする浸透乾燥型オフセットインキ。
【発明の詳細な説明】
【技術分野】
【０００１】
本発明は、浸透乾燥型オフセットインキ用ワニス及びそれを用いたインキ、特に高速印刷時に低級紙印刷において起こりやすい、高速印刷時の紙剥けの問題解決に優れた浸透乾燥型オフセットインキ用ワニス及びそれを用いたインキに関する。
【背景技術】
【０００２】
近年、印刷スピードの高速化が進んでいるが、印刷スピードが高速になるに伴い、インキのタックが上昇するため、新聞紙・コミック・週刊誌等の紙の強度が弱い低級紙を用いた浸透乾燥型オフセット印刷では、紙剥けが起きやすい状況になっている。
【０００３】
さらに、従来、浸透乾燥型オフセット印刷用インキにおいて、タック値低減の方法として様々な改良がされている。炭酸カルシウム、有機ベントナイト、二酸化珪素等の体質顔料を通常量より多く練りこみ、タックを下げる検討がされているが、低タック化には効果があるものの、インキの流動性の低下、転移性の劣化による着肉不良を招くおそれがある。また、体質顔料は一般に硬くて微分散が難しく、インキ中に粗大粒子が残る場合があり、該粗大粒子が、印刷機の版、ブランケット厚胴、ガイドロール等に悪影響を与え、版磨耗の促進、堆積することによる画線かすれ、こすれ汚れ等の印刷不良の原因となる。
【０００４】
オフセット印刷インキ用ワニス中に含有させる樹脂としては、優れた印刷適性から一般的にロジン変性フェノール樹脂を使用しているが、ワニス化する際に用いられるゲル化剤量を、通常より多く配合することで、ワニスに含まれる樹脂比率を下げ、タック低減を狙った検討が行われてきたが、インキが過度に乳化しやすくなり、水棒絡み、転移性低下等の印刷トラブルが、発生する原因となってしまう場合がある。
【０００５】
また、ワニスに使用されている樹脂自体を高分子化することにより、ワニス中の樹脂比率を下げ、タック値低減を狙った検討も行われてきた。例えば、特許文献１に示されるように、樹脂の高分子化によって溶解性・流動性の低下を招いたり、特許文献２に示されるように光沢の低下を招く、更に特許文献３に示されるように、ワニスが高粘度となり、安定製造が困難であるといった面から、ロジン変性フェノール樹脂の極度の高分子化により、タックを下げる方法は一般的に用いられてこなかった。
【０００６】
現在も、オフセット印刷インキ用ワニスとして使用されているロジン変性フェノール樹脂は、重量平均分子量が１００００〜４０００００の範囲のものが一般的であり、この範囲の分子量では、樹脂比率を大幅に減少させることはできず、高速印刷時のタック値を大きく減少させる効果を与えることはできない。
【０００７】
また、オフセット印刷インキ用ワニスに使用される樹脂の溶解性を下げることによりタック低減を狙う検討も行われてきた。しかし、この方法だけでは、十分なタック値低減効果は得られず、更に、印刷機上での溶剤離脱の促進を招き、インキの経時変化が著しい等のトラブル発生の原因となっていた。
【０００８】
さらに、オフセット用のインキの作製に植物油を利用する方法が、非特許文献１に記載されているが、本発明のようにワニスとの溶解性が、紙剥けの問題を解決する指標となることに言及したものは、この他の特許文献および非特許文献にも開示されていない。
【０００９】
また、同様に、植物油である再生植物油を、インキの作製に利用する方法が、特許文献４あるいは特許文献５に記載されているが、非特許文献１の場合と同様に、本発明のように、ワニスとの溶解性が、紙剥けの問題を解決する指標となることに言及したものは、この他の特許文献および非特許文献にも開示されていない。
【特許文献１】特開２００２−３２２４１１号公報
【特許文献２】特開２００２−２６９７５２号公報
【特許文献３】特開２００１−１０６７５４号公報
【特許文献４】特開２０００−２５６６０２号公報
【特許文献５】特開２０００−１５６６０３号公報
【非特許文献１】「機能性インキの応用技術、第２８章」２００３年１月２７日、普及版、第１刷、発行者 島健太郎、発行所  株式会社  シーエムシー出版
【発明の開示】
【発明が解決しようとする課題】
【００１０】
近年の印刷の高速化における、紙剥けの問題解決に優れた低級紙印刷用浸透乾燥型オフセット印刷インキ用ワニス、及び該ワニスを用いたインキを提供することを目的とする。
【課題を解決するための手段】
【００１１】
本発明者ら鋭意検討した結果、ワニス中のロジン変性フェノール樹脂の分子量を、オフセット印刷インキ用ワニスとして従来使われていなかった高分子量、すなわち、７０００００〜１２０００００という高分子量で、且つ、該ワニスの炭素数１５の脂肪族炭化水素溶剤に対する２５℃での溶解性が、１０〜３５重量％の溶液で濁りを生じないロジン変性フェノール樹脂を使用したワニスをオフセット印刷インキ用組成物として使用することによって、特に高速印刷時において紙剥けの問題解決に優れた印刷適性を満足し得ることができることを見出し、本発明を完成した。
【００１２】
すなわち、本発明は、重量平均分子量が７０００００〜１２０００００であるロジン変性フェノール樹脂を用いたワニスで、該ワニスの炭素数１５の脂肪族炭化水素溶剤における２５℃での溶解性が１０〜３５重量％であることを特徴とする浸透乾燥型オフセットインキ用ワニスに関する。
【００１３】
また、本発明は、上記記載のワニスに用いられる溶剤が植物油のみで構成されていることを特徴とする上記記載の浸透乾燥型オフセットインキ用ワニスに関する。
【００１４】
さらに、本発明は、上記記載のワニスに用いられる溶剤が、再生植物油を含有していることを特徴とする上記記載の浸透乾燥型オフセットインキ用ワニスに関する。
【００１５】
また、本発明は、上記記載の浸透乾燥型オフセットインキ用ワニスを２０重量％以上含有することを特徴とする浸透乾燥型オフセットインキに関する。
【発明の効果】
【００１６】
本発明のワニス中のロジン変性フェノール樹脂の分子量を、７０００００〜１２０００００という高分子量で、且つ、該ワニスの炭素数１５の脂肪族炭化水素溶剤に対する２５℃での溶解性が、１０〜３５重量％の溶液で濁りを生じないロジン変性フェノール樹脂を使用したワニス及びそれを用いたインキは、特に高速印刷時に低級紙印刷において起こりやすい、紙剥けの問題解決に優れたものである。
【発明を実施するための最良の形態】
【００１７】
本発明は、近年の印刷の高速化における、紙剥けの問題解決に優れた低級紙印刷用浸透乾燥型オフセット印刷インキ用ワニス、及び該ワニスを用いたインキを提供する。
【００１８】
本発明において、ワニス中に使用されるロジン変性フェノール樹脂の重量平均分子量は、７０００００〜１２０００００で、更に詳しくは８０００００〜１００００００がより望ましい。樹脂の重量平均分子量が７０００００より小さいと高速印刷時のタックを下げる効果が十分に得られず、一方、１２０００００より大きいと、弾性が強くなりすぎてしまい、インキ流動性の過度の低下を招く結果となる。
【００１９】
ワニスに使用される樹脂の高分子化に伴う光沢の低下については、低級紙用のオフセット印刷においては、低級紙自体に平滑性がなく、紙面品質として光沢を強く求められないため問題とはならない。
【００２０】
本発明におけるロジン変性フェノール樹脂を含有させたワニスの溶解性は、室温２５℃において、該ワニスに炭素数１５の脂肪族炭化水素溶剤を加えて該ワニスを溶解させて行き、溶液が白濁を生じたときの該溶液中のワニス量（重量％）で表わす。すなわち、ワニスの溶解性は式（１）で表す。
式（１）
【００２１】
(化１)
ワニスの溶解性（重量％）
＝［ワニス量（ｇ）］／［ワニス量（ｇ）＋脂肪族炭化水素溶剤（ｇ）］×１００
なお、溶解性が優れるワニスほど、白濁時点での溶液中のワニス量が小さくなる。また、前記炭素数１５の脂肪族炭化水素溶剤としては、日本石油化学（株）製の商品名「日石０号ソルベント」が挙げられるが、本発明の目的に合致した溶剤としては、炭素数１５に限定されるものではない。特に、アニリン点８０〜１００℃であり、沸点２００℃〜３００℃の炭化水素溶剤が本発明の目的には、好適であり、より好ましくは、アニリン点８５〜９５℃であり、沸点２４０〜２７０℃の炭化水素溶剤が良い。
【００２２】
本発明のワニスに含有されているすなわちロジン変性フェノール樹脂の炭素数１５の脂肪族炭化水素溶剤に対する２５℃での溶解性は、１０〜３５重量％が良く、１５〜３０重量％が好ましく、より好ましくは、２０〜３０重量％が良い。１０重量％以下であると、高速印刷時のタックを下げる効果が弱くなり、更にインキのセット性が低下し、セットオフ汚れ、ミスチング性能の低下等の問題を招く。また、３５重量％以上だと、インキ流動性の劣化・印刷機上での溶剤離脱の促進等の印刷適性の劣化を招く。
【００２３】
さらに、ワニス中樹脂の高分子化に伴う溶解性の低下、それに伴う流動性の低下に関しては、ワニスでの溶解性が請求項１で定めた範囲であれば、過度の流動性の低下は起こらない。
【００２４】
本発明の浸透乾燥型オフセット印刷インキ用ワニスを得るために使用される植物油は、乾性油又は半乾性油として、大豆油、アマニ油、桐油、トール油、綿実油、サフラワー油、脱水ヒマシ油、カノーラ油、菜種油、再生大豆油、重合アマニ油等が例示できる。
【００２５】
本発明に使用される再生植物油は、以上挙げた植物油等で再生処理可能であるものであれば適用可能である。本発明において、再生される植物油（再生植物油）は、飲食物の製造などの用いた植物油として、飲食店や学校給食、惣菜屋などで天ぷらなどの製造に使用した植物油を回収したものが挙げられるが、これらに限定されるものではなく、使用後の植物油で再生可能なものであれば適用可能である。
【００２６】
また、本発明における植物油の再生処理の方法としては、ろ過、静置による沈澱、活性白土による脱色といった方法が挙げられるが、特にこれらに限定されるものではなく、適用可能である。
【００２７】
本発明の浸透乾燥型オフセット印刷インキ用ワニスを得るために使用される溶剤としては、一般的にオフセット印刷インキ溶剤と使用されている、n-パラフィン系溶剤、イソパラフィン系溶剤、ナフテン系溶剤、芳香族系溶剤、α-オレフィン系等の石油系溶剤、軽油、スピンドル油、マシン油、シリンダー油、テレピン油、ミネラルスプリット等が例示できる。
【００２８】
本発明の浸透乾燥型オフセット印刷インキ用ワニスの溶解性の調製に関しては、炭素数１５の脂肪族炭化水素溶剤に対する２５℃での溶解性を、１０〜３５重量％、より好ましくは１５〜３０重量％、さらに、２０〜３０重量％の溶液で濁りを生じないように調製する。この時、前記油成分と溶剤成分いずれか一方を用いてもよく、両者を併用してもよい。
さらに、本発明において作製される浸透乾燥型オフセットインキは、本発明の浸透乾燥型オフセットインキ用ワニスをインキ中に２０重量％以上含むのが良く、更に好ましくは、３０重量％以上含有するのが良い。インキ中に本発明の浸透乾燥型オフセットワニスを単独で使用しても良いが、インキ中の含有率が２０重量％未満だと高速印刷時の紙剥けを抑制する効果が弱くなる。更に、必要に応じて性能が低下しない範囲内で、一般的に使用されている分子量が１００００〜４０００００のロジン変性フェノール樹脂を用いたワニスを併用することができる。
【００２９】
本発明の浸透乾燥型オフセット印刷インキ用ワニスにおいては、必要に応じて性能が低下しない範囲内で、ロジン変性フェノール樹脂以外の樹脂を併用することができる。このような樹脂成分としては、各種アルキッド樹脂、石油樹脂、ロジンエステル樹脂、ポリエステル樹脂、ギルソナイト或いはそれらの変性物等があげられる。
【００３０】
本発明のワニスを得るために使用されるゲル化剤としては、アルミニウムアルコラート類、アルミキレート化合物等があげられる。適性範囲はロジン変性フェノール樹脂ごとにゲル化反応が十分に進行する限界量があるため、それぞれについて適性値を設定するのが好ましい。
【００３１】
樹脂の高分子化に伴い、ワニスの高粘度化のため、安定製造が困難、不溶物が生じやすい等のワニス製造時のトラブルが起きやすいという問題も挙げられたが、ワニス化の際に溶剤を通常よりも多く投入し、ワニス自体の粘度を下げることにより解決することができる。
【実施例】
【００３２】
以下、具体例により本発明を更に詳細に説明するが、本発明は以下の実施例により何ら制限されるものではない。
〔ワニス製造例〕
バインダー樹脂としてロジン変性フェノール樹脂Ａ（重量平均分子量９８００００）、ロジン変性フェノール樹脂Ｂ（重量平均分子量１０５００００）。ロジン変性フェノール樹脂Ｃ（重量平均分子量７００００）。ロジン変性フェノール樹脂Ｄ（重量平均分子量３９００００）。ロジン変性フェノール樹脂Ｅ（重量平均分子量２０００００）。溶剤としてＡＦソルベント５（新日本石油化学（株）製、アロマフリーインキソルベント）、未使用（バージン）の大豆油および以下の調製を行った再生植物油（再生大豆油）、架橋剤としてアルミキレート（アルミニウム ジイソプロキシド モノエチルアセテート）を使用した。
【００３３】
再生植物油は、大豆油を用いている惣菜屋より回収した廃食油をろ過して、一昼夜静置した後、上澄みをとり、活性白土による脱色をし、水酸化ナトリウムによる脱酸再生処理して、作製した。
【００３４】
前記材料を表１の配合（重量％）に従い定法に従って１9０℃、１時間加熱反応させゲルワニス１〜7を得た。
【００３５】
【表１】
2008156429.tif 000002
〔インキ製造例〕
前記ゲルワニス１〜7と共に、表２の配合（重量％）に従い、顔料としてC.I. Pigment  
Yellow（東洋インキ製造（株）製ＬＩＯＮＯＬ YELLOW １２４3―ｐ―）、及び体質
顔料としてハクエンカTDD（白石工業株式会社製）を使用し、３本ロールを用いて定法
に従い表２記載の実施例インキ１，２，３比較例インキ４，５，６を得た。
【００３６】
【表２】
2008156429.tif 000003
【００３７】
実施例インキ１，２，３比較例インキ４，５，６についてインキ特性を以下の点で評価した結果を表３に示す。
【００３８】
（１）タック値：４００ｒｐｍ・１２００ｒｐｍ時のタック値をインコメーターにて測定、１２００rpm時の値が低いほど高速時印刷時の紙剥け性がし難い。
【００３９】
（２）静置流動：６０°に傾けた傾斜板の上にインキを垂らし、１０分間で流れた長さ。値が高いほど流動性は良好。
【００４０】
【表３】
2008156429.tif 000004
【００４１】
本発明に係わる実施例インキ１〜３は比較例インキ４〜６に比べ、高速印刷時の紙剥け性がし難く、流動性を維持していることが分かる。